(57)【要約】  本発明は、下記式（１）で表されるアゾ化合物若しくはその互変性体、またはそれらの塩（式（１）中、Ｒ１〜Ｒ４は互いに独立して、水素原子またはＣ１−Ｃ４アルキル基等であり、Ｘは、−ＮＲ１０−、酸素原子または硫黄原子であり、Ｒ１０は、水素原子またはＣ１−Ｃ４アルキル基であり、Ａは、水素原子または置換若しくは無置換のフェニル基等である。）からなる顔料分散剤に関するものである。  該顔料分散剤を含む有機顔料組成物は、凝集、沈降及び経時的な粘度の増加をすることなく、微粒子化・高濃度化が可能である。2013099217.tif 000035
2013099217.tif 000002
【特許請求の範囲】
【請求項１】
下記式（１）で表されるアゾ化合物若しくはその互変異性体、またはそれらの塩からなる顔料分散剤、
式（１）
2013099217.tif 000031
式中、Ｒ1〜Ｒ4は互いに独立して、水素原子、Ｃ１−Ｃ４アルキル基、Ｃ１−Ｃ４アルコキシ基、カルボキシル基またはハロゲン原子を表し、Ｘは−ＮＲ10−、酸素原子または硫黄原子を表し、Ｒ10は水素原子またはＣ１−Ｃ４アルキル基を表し、
Ａは、（ａ）Ｘが−ＮＲ10−の場合、（ｉ）水素原子；（ｉｉ）ヒドロキシ基、Ｃ１−Ｃ４アルコキシ基、ヒドロキシＣ１−Ｃ４アルコキシ基、スルホ基及びカルボキシ基からなる群から選ばれる置換基を有するフェニル基若しくは無置換のフェニル基；（ｉｉｉ）ヒドロキシ基、Ｃ１−Ｃ４アルコキシ基、ヒドロキシＣ１−Ｃ４アルコキシ基、スルホ基及びカルボキシ基からなる群から選ばれる置換基を有するＣ１−Ｃ４アルコキシ基若しくは無置換のＣ１−Ｃ４アルコキシ基；または（ｉｖ）ヒドロキシ基、Ｃ１−Ｃ４アルコキシ基、ヒドロキシＣ１−Ｃ４アルコキシ基、スルホ基及びカルボキシ基からなる群から選ばれる置換基を有するＣ１−Ｃ４アルキル基若しくは無置換のＣ１−Ｃ４アルキル基を表すか、または、（ｂ）Ｘが酸素原子または硫黄原子の場合、水素原子またはＣ１−Ｃ４アルキル基を表し、ベンゼン環に付したａ、ｂ及びｃの符号は、ベンゼン環上の置換位置を示し、
かつ、ナフタレン環に結合しているアゾ基の置換位置は、ａまたはｂの位置であり、
Ｒ3の置換位置は、ｂまたはｃの位置のいずれかである、
但し、該アゾ基とＲ3の両者がｂの位置に置換する場合は除く。
【請求項２】
式（１）で表されるアゾ化合物が下記式（２）で表されるアゾ化合物である請求項１に記載の顔料分散剤、
式（２）
2013099217.tif 000032
式中、Ｒ1〜Ｒ4、Ｘ及びＡは、式（１）と同じ意味を表す。
【請求項３】
Ｘは−ＮＨ−または酸素原子を表し、（ａ）Ｘが−ＮＨ−の時、Ａは、Ｃ１−Ｃ４アルコキシ基、ヒドロキシＣ１−Ｃ４アルコキシ基、スルホ基及びカルボキシ基からなる群から選ばれる置換基を有するＣ１−Ｃ４アルキル基、または、スルホ基及びカルボキシ基からなる群から選ばれる置換基を有するフェニル基を表すか、または、（ｂ）Ｘが酸素原子の場合、Ａは水素原子またはＣ１−Ｃ４アルキル基を表す請求項１に記載の顔料分散剤。
【請求項４】
Ｘが−ＮＨ−を表し、Ａが、Ｃ１−Ｃ４アルコキシ基又はヒドロキシＣ１−Ｃ４アルコキシ基のいずれかで置換されたＣ１−Ｃ４アルキル基である請求項１に記載の顔料分散剤。
【請求項５】
Ｘが−ＮＨ−であり、Ａが、ヒドロキシエトキシ基、スルホ基、カルボキシ基、メトキシ基及びエトキシ基からなる群から選ばれる置換基を有するエチル基である請求項１に記載の顔料分散剤。
【請求項６】
Ｘが−ＮＨ−であり、Ａがスルホ基及びカルボキシ基からなる群から選ばれる置換基を有するフェニル基である請求項１に記載の顔料分散剤。
【請求項７】
Ｘが酸素原子であり、Ａが水素原子またはメチル基である請求項１に記載の顔料分散剤。
【請求項８】
Ｘが−ＮＨ−であり、Ａが、Ｃ１−Ｃ４アルコキシ置換又はヒドロキシＣ１−Ｃ４アルコキシ置換Ｃ１−Ｃ４アルキル基であり、Ｒ１〜Ｒ４がそれぞれ独立に、水素原子、Ｃ１−Ｃ４アルキル基、Ｃ１−Ｃ４アルコキシ基またはハロゲン原子である請求項１に記載の顔料分散剤。
【請求項９】
Ｘが−ＮＨ−であり、Ａが、ヒドロキシエトキシ基、スルホ基、カルボキシ基、メトキシ基及びエトキシ基からなる群から選ばれる置換基を有するエチル基である請求項２に記載の顔料分散剤。
【請求項１０】
Ｘが−ＮＨ−であり、Ａがスルホ基及びカルボキシ基からなる群から選ばれる置換基を有するフェニル基である請求項２に記載の顔料分散剤。
【請求項１１】
Ｘが酸素原子であり、Ａが水素原子またはメチル基である請求項２に記載の顔料分散剤。
【請求項１２】
Ａが、ヒドロキシＣ１−Ｃ４アルコキシＣ１−Ｃ４アルキル基であり、Ｒ１及びＲ２がそれぞれ独立に、水素原子またはＣ１−Ｃ４アルコキシ基、Ｒ３が水素原子またはＣ１−Ｃ４アルキル基、及びＲ４が水素原子である請求項８に記載の顔料分散剤。
【請求項１３】
下記式（Ａ）で表されるアゾ化合物若しくはその互変異性体、またはそれらの塩からなる顔料分散剤、
2013099217.tif 000033
式中、Ｂは、水酸基、Ｃ１−Ｃ４アルコキシ基、又は、Ｃ１−Ｃ４アルコキシ置換またはヒドロキシＣ１−Ｃ４アルコキシ置換Ｃ１−Ｃ４アルキルアミノ基であり、ベンゼン環ｂ１〜ｂ３は、それぞれ独立に、更に、Ｃ１−Ｃ４アルキル基、Ｃ１−Ｃ４アルコキシ基、及びハロゲン原子からなる群から選ばれる１または２個の置換基を有してもよく、ベンゼン環ｂ２上のアゾ基は、ベンゼン環ｂ２上の−ＮＨ−基の位置を基準として、メタ位またはパラ位に結合する。
【請求項１４】
Ｂが、ＮＨ−Ｃ２Ｈ４−Ｏ−Ｃ２Ｈ４−ＯＨである請求項１３に記載の顔料分散剤。
【請求項１５】
ベンゼン環ｂ１は更なる置換基を有さず、ベンゼン環ｂ２は更なる置換基を有さ無いか、または、更なる置換基としてＣ１−Ｃ４アルキル基を有し、ベンゼン環ｂ３は更なる置換基を有さ無いか、または、更なる置換基としてＣ１−Ｃ４アルコキシ基を有する請求項１４に記載の顔料分散剤。
【請求項１６】
有機顔料及び請求項１〜１５のいずれか一項に記載の顔料分散剤を含み、該顔料分散剤の含量が有機顔料１００質量部に対して、０．１〜５０質量部の割合である顔料組成物。
【請求項１７】
請求項１乃至１５のいずれか一項に記載の顔料分散剤；有機顔料；及び樹脂分散剤を含有する顔料組成物。
【請求項１８】
顔料分散剤が請求項５に記載の顔料分散剤である請求項１７に記載の顔料組成物。
【請求項１９】
樹脂分散剤がカチオン系である請求項１７に記載の顔料組成物。
【請求項２０】
有機顔料に対する顔料分散剤の含有量が１〜５０質量％である請求項１７または１８に記載の顔料組成物。
【請求項２１】
カラーインデックスでピグメントレッドに分類される有機顔料を含有する請求項１７乃至２０のいずれか一項に記載の顔料組成物。
【請求項２２】
カラーインデックスでピグメントレッドに分類される有機顔料がＣ．Ｉ．ピグメントレッド１６６及び／またはＣ．Ｉ．ピグメントレッド２４２である請求項２１に記載の顔料組成物。
【請求項２３】
カラーインデックスでピグメントレッドに分類される有機顔料がＣ．Ｉ．ピグメントレッド１６６である請求項２２に記載の顔料組成物。
【請求項２４】
顔料分散剤として適する下記式（１）で表されるアゾ化合物、若しくはその互変異性体、またはそれらの塩、
2013099217.tif 000034
式中、Ｒ1〜Ｒ4は互いに独立して、水素原子、Ｃ１−Ｃ４アルキル基、Ｃ１−Ｃ４アルコキシ基、カルボキシ基またはハロゲン原子を表し、Ｘは−ＮＲ10−、酸素原子または硫黄原子を表し、Ｒ10は水素原子またはＣ１−Ｃ４アルキル基を表し、
Ａは、（ａ）Ｘが−ＮＲ10−の場合、（ｉ）水素原子；（ｉｉ）ヒドロキシ基、Ｃ１−Ｃ４アルコキシ基、ヒドロキシＣ１−Ｃ４アルコキシ基、スルホ基及びカルボキシ基からなる群から選ばれる置換基を有するフェニル基若しくは無置換のフェニル基；（ｉｉｉ）ヒドロキシ基、Ｃ１−Ｃ４アルコキシ基、ヒドロキシＣ１−Ｃ４アルコキシ基、スルホ基及びカルボキシ基からなる群から選ばれる置換基を有するＣ１−Ｃ４アルコキシ基若しくは無置換のＣ１−Ｃ４アルコキシ基；または（ｉｖ）ヒドロキシ基、Ｃ１−Ｃ４アルコキシ基、ヒドロキシＣ１−Ｃ４アルコキシ基、スルホ基及びカルボキシ基からなる群から選ばれる置換基を有するＣ１−Ｃ４アルキル基若しくは無置換のＣ１−Ｃ４アルキル基を表すか、または、（ｂ）Ｘが酸素原子または硫黄原子の場合、水素原子またはＣ１−Ｃ４アルキル基を表し、ベンゼン環に付したａ、ｂ及びｃの符号は、ベンゼン環上の置換位置を示し、
かつ、ナフタレン環に結合しているアゾ基の置換位置は、ａまたはｂのいずれかであり、
Ｒ3の置換位置は、ｂまたはｃのいずれかである、
但し、該アゾ基とＲ3の両者がｂの位置に置換する場合は除く。
【請求項２５】
Ｒ1及びＲ２はそれぞれ独立に水素原子またはＣ１−Ｃ４アルコキシ基、Ｒ３は水素原子またはＣ１−Ｃ４アルキル基、Ｒ4は水素原子、及び、Ｘ−ＡはＮＨ−Ｃ２Ｈ４−Ｏ−Ｃ２Ｈ４−ＯＨである請求項２４に記載のアゾ化合物、若しくはその互変異性体、またはそれらの塩。
【発明の詳細な説明】
【技術分野】
【０００１】
本発明は、液晶ディスプレイや撮像素子などの製造に使用されるカラーフィルター用レジストやインクジェット用インクに用いられる、微細で流動性、透明性に優れる顔料分散剤、該顔料分散剤を含有する顔料組成物及びそれに適する新規化合物に関する。
【背景技術】
【０００２】
塗料や印刷インク、近年ではカラーフィルター用レジストやインクジェット用インクの着色剤として、顔料が利用されている。顔料は、耐熱性、耐候性、耐マイグレーション等の諸特性で、染料と比較して堅牢性の面で優れるが、一方で凝集、沈降、経時的な粘度の増加、異種顔料と混合した際の色分かれ等の潜在的な問題を有している。【０００３】
また最近では、液晶ディスプレイの高コントラスト化や撮像素子の微細化、インクジェットインクの高着色・高鮮明化等を達成するために、顔料の微粒子化および顔料組成物中における顔料の高濃度化の要求が高まっている。しかし、粒子径の微細化及び／又は顔料の高濃度化に伴い凝集が起こりやすくなり、安定な分散体を得ることが困難となっている。【０００４】
そこで、こうした問題を解決するために、顔料自体の改良検討（顔料表面処理）、顔料に対して良好な吸着性を有する分散剤及び界面活性剤の開発、および顔料分散剤の提案等がこれまでに行われてきた。
カラーフィルターやインクジェットで用いられる顔料としては、フタロシアニン系顔料、ジケトピロロピロール系顔料、アンスラキノン系顔料、キナクリドン系顔料、ジオキサジン系顔料、イソインドリン系顔料、イソインドリノン系顔料、アゾ系顔料、染料レーキ顔料等が挙げられ、特にフタロシアニン系顔料、アンスラキノン系顔料又はキナクリドン系顔料が主要な顔料として挙げられる。そして、これらの主要な顔料を中心に、顔料に対する数々の顔料分散剤が報告されてきた。例えば、顔料のスルホン化物あるいはその金属塩を顔料と混和する方法（特許文献１〜３）、置換アミノメチル誘導体を混和する方法（特許文献４）フタルイミドメチル誘導体を混和する方法（特許文献５）等が知られている。【０００５】
これらの方法は、特定の顔料骨格に対して効果は認められるものの、スルホン基、アミノメチル基、フタルイミドメチル基などを導入することが構造上難しい顔料に対しては、導入する置換基の数や位置の制御が難しく、結果として分散剤としての効果が不充分であり、しかも色調にも悪影響を及ぼす副生成物が多量に生成し、顔料分散液の品質が安定しない等の課題を有する。また、これまでカラーフィルターのレッド用の顔料としてピグメントレッド２５４が広く使用されているが、透過率の向上が課題であった。レッド用の顔料としてピグメントレッド１６６を用いることにより、前記の課題を解決できる可能性があるが、ピグメントレッド１６６に良好な分散性及び分散安定性を付与しうる適当な顔料分散剤は見出されていない。
【先行技術文献】
【特許文献】
【０００６】
【特許文献１】特公昭４１−２４６６号公報
【特許文献２】特開昭６３−１７２７７２号公報
【特許文献３】特公昭５０−４０１９号公報
【特許文献４】特公昭３９−１６７８７号公報
【特許文献５】特開昭５５−１０８４６６号公報
【発明の概要】
【発明が解決しようとする課題】
【０００７】
本発明が解決しようとする課題は、新規な顔料分散剤により、Ｃ．Ｉ．ピグメントレッド１６６をはじめとするレッド系等の有機顔料を含む顔料分散液を、凝集、沈降、経時的な粘度の増加を引き起こすことなく微粒子化・高濃度化することができるようにすることであり、カラーフィルター用レジストやインクジェット用インクの着色剤として、安定な分散体を提供できるようにすることにある。
【課題を解決するための手段】
【０００８】
本発明者は、上記の課題を解決するために鋭意検討した結果、ナフタレン又はその誘導体骨格とトリアジン骨格を有するベンゼンスルホン酸誘導体からなるアゾ化合物を顔料分散剤として用いることにより、上記課題を解決し得ることを見出し、本発明を完成させたものである。
すなわち、本発明は、下記（１）〜（２５）に記載の発明に関する。
（１）  下記式（１）で表されるアゾ化合物若しくはその互変異性体、またはそれらの塩からなる顔料分散剤、
式（１）
2013099217.tif 000003
式中、Ｒ1〜Ｒ4は互いに独立して、水素原子、Ｃ１−Ｃ４アルキル基、Ｃ１−Ｃ４アルコキシ基、カルボキシル基またはハロゲン原子を表し、Ｘは−ＮＲ10−、酸素原子または硫黄原子を表し、Ｒ10は水素原子またはＣ１−Ｃ４アルキル基を表し、
Ａは、（ａ）Ｘが−ＮＲ10−の場合、（ｉ）水素原子；（ｉｉ）ヒドロキシ基、Ｃ１−Ｃ４アルコキシ基、ヒドロキシＣ１−Ｃ４アルコキシ基、スルホ基及びカルボキシ基からなる群から選ばれる置換基を有するフェニル基若しくは無置換のフェニル基；（ｉｉｉ）ヒドロキシ基、Ｃ１−Ｃ４アルコキシ基、ヒドロキシＣ１−Ｃ４アルコキシ基、スルホ基及びカルボキシ基からなる群から選ばれる置換基を有するＣ１−Ｃ４アルコキシ基若しくは無置換のＣ１−Ｃ４アルコキシ基；または（ｉｖ）ヒドロキシ基、Ｃ１−Ｃ４アルコキシ基、ヒドロキシＣ１−Ｃ４アルコキシ基、スルホ基及びカルボキシ基からなる群から選ばれる置換基を有するＣ１−Ｃ４アルキル基若しくは無置換のＣ１−Ｃ４アルキル基を表すか、または、（ｂ）Ｘが酸素原子または硫黄原子の場合、水素原子またはＣ１−Ｃ４アルキル基を表し、ベンゼン環に付したａ、ｂ及びｃの符号は、ベンゼン環上の置換位置を示し、
かつ、ナフタレン環に結合しているアゾ基の置換位置は、ａまたはｂの位置であり、
Ｒ3の置換位置は、ｂまたはｃの位置のいずれかである、
但し、該アゾ基とＲ3の両者がｂの位置に置換する場合は除く。【０００９】
（２）  式（１）で表されるアゾ化合物が下記式（２）で表されるアゾ化合物である上記（１）に記載の顔料分散剤、
式（２）
2013099217.tif 000004
式中、Ｒ1〜Ｒ4、Ｘ及びＡは、式（１）と同じ意味を表す。
（３）  Ｘは−ＮＨ−または酸素原子を表し、（ａ）Ｘが−ＮＨ−の時、Ａは、Ｃ１−Ｃ４アルコキシ基、ヒドロキシＣ１−Ｃ４アルコキシ基、スルホ基及びカルボキシ基からなる群から選ばれる置換基を有するＣ１−Ｃ４アルキル基、または、スルホ基及びカルボキシ基からなる群から選ばれる置換基を有するフェニル基を表すか、または、（ｂ）Ｘが酸素原子の場合、Ａは水素原子またはＣ１−Ｃ４アルキル基を表す上記（１）に記載の顔料分散剤。
（４）  Ｘが−ＮＨ−を表し、Ａが、Ｃ１−Ｃ４アルコキシ基又はヒドロキシＣ１−Ｃ４アルコキシ基のいずれかで置換されたＣ１−Ｃ４アルキル基である上記（１）に記載の顔料分散剤。
（５）  Ｘが−ＮＨ−であり、Ａが、ヒドロキシエトキシ基、スルホ基、カルボキシ基、メトキシ基及びエトキシ基からなる群から選ばれる置換基を有するエチル基である上記（１）に記載の顔料分散剤。
（６）  Ｘが−ＮＨ−であり、Ａがスルホ基及びカルボキシ基からなる群から選ばれる置換基を有するフェニル基である上記（１）に記載の顔料分散剤。
（７）  Ｘが酸素原子であり、Ａが水素原子またはメチル基である上記（１）に記載の顔料分散剤。
（８）  Ｘが−ＮＨ−であり、Ａが、Ｃ１−Ｃ４アルコキシ置換又はヒドロキシＣ１−Ｃ４アルコキシ置換Ｃ１−Ｃ４アルキル基であり、Ｒ１〜Ｒ４がそれぞれ独立に、水素原子、Ｃ１−Ｃ４アルキル基、Ｃ１−Ｃ４アルコキシ基またはハロゲン原子である上記（１）に記載の顔料分散剤。
（９）  Ｘが−ＮＨ−であり、Ａが、ヒドロキシエトキシ基、スルホ基、カルボキシ基、メトキシ基及びエトキシ基からなる群から選ばれる置換基を有するエチル基である上記（２）に記載の顔料分散剤。
（１０）  Ｘが−ＮＨ−であり、Ａがスルホ基及びカルボキシ基からなる群から選ばれる置換基を有するフェニル基である上記（２）に記載の顔料分散剤。
（１１）  Ｘが酸素原子であり、Ａが水素原子またはメチル基である上記（２）に記載の顔料分散剤。
（１２）  Ａが、ヒドロキシＣ１−Ｃ４アルコキシＣ１−Ｃ４アルキル基であり、Ｒ１及びＲ２がそれぞれ独立に、水素原子またはＣ１−Ｃ４アルコキシ基、Ｒ３が水素原子またはＣ１−Ｃ４アルキル基、及びＲ４が水素原子である上記（８）に記載の顔料分散剤。【００１０】
（１３）  下記式（Ａ）で表されるアゾ化合物若しくはその互変異性体、またはそれらの塩からなる顔料分散剤、
2013099217.tif 000005
式中、Ｂは、水酸基、Ｃ１−Ｃ４アルコキシ基、又は、Ｃ１−Ｃ４アルコキシ置換またはヒドロキシＣ１−Ｃ４アルコキシ置換Ｃ１−Ｃ４アルキルアミノ基であり、ベンゼン環ｂ１〜ｂ３は、それぞれ独立に、更に、Ｃ１−Ｃ４アルキル基、Ｃ１−Ｃ４アルコキシ基、及びハロゲン原子からなる群から選ばれる１または２個の置換基を有してもよく、ベンゼン環ｂ２上のアゾ基は、ベンゼン環ｂ２上の−ＮＨ−基の位置を基準として、メタ位またはパラ位に結合する。
（１４）  Ｂが、ＮＨ−Ｃ２Ｈ４−Ｏ−Ｃ２Ｈ４−ＯＨである上記（１３）に記載の顔料分散剤。
（１５）  ベンゼン環ｂ１は更なる置換基を有さず、ベンゼン環ｂ２は更なる置換基を有さ無いか、または、更なる置換基としてＣ１−Ｃ４アルキル基を有し、ベンゼン環ｂ３は更なる置換基を有さ無いか、または、更なる置換基としてＣ１−Ｃ４アルコキシ基を有する上記（１４）に記載の顔料分散剤。【００１１】
（１６）  有機顔料及び上記（１）〜（１５）のいずれか一項に記載の顔料分散剤を含み、該顔料分散剤の含量が有機顔料１００質量部に対して、０．１〜５０質量部の割合である顔料組成物。
（１７）  上記（１）〜（１５）のいずれか一項に記載の顔料分散剤；有機顔料；及び樹脂分散剤を含有する顔料組成物。
（１８）  顔料分散剤が上記（５）に記載の顔料分散剤である上記（１７）に記載の顔料組成物。
（１９）  樹脂分散剤がカチオン系である上記（１７）に記載の顔料組成物。
（２０）  有機顔料に対する顔料分散剤の含有量が１〜５０質量％である上記（１７）または（１８）に記載の顔料組成物。
（２１）  カラーインデックスでピグメントレッドに分類される有機顔料を含有する上記（１７）乃至（２０）のいずれか一項に記載の顔料組成物。
（２２）  カラーインデックスでピグメントレッドに分類される有機顔料がＣ．Ｉ．ピグメントレッド１６６及び／またはＣ．Ｉ．ピグメントレッド２４２である上記（２１）に記載の顔料組成物。
（２３）  カラーインデックスでピグメントレッドに分類される有機顔料がＣ．Ｉ．ピグメントレッド１６６である上記（２２）に記載の顔料組成物。【００１２】
（２４）  顔料分散剤として適する下記式（１）で表されるアゾ化合物、若しくはその互変異性体、またはそれらの塩、
2013099217.tif 000006
式中、Ｒ1〜Ｒ4は互いに独立して、水素原子、Ｃ１−Ｃ４アルキル基、Ｃ１−Ｃ４アルコキシ基、カルボキシ基またはハロゲン原子を表し、Ｘは−ＮＲ10−、酸素原子または硫黄原子を表し、Ｒ10は水素原子またはＣ１−Ｃ４アルキル基を表し、
Ａは、（ａ）Ｘが−ＮＲ10−の場合、（ｉ）水素原子；（ｉｉ）ヒドロキシ基、Ｃ１−Ｃ４アルコキシ基、ヒドロキシＣ１−Ｃ４アルコキシ基、スルホ基及びカルボキシ基からなる群から選ばれる置換基を有するフェニル基若しくは無置換のフェニル基；（ｉｉｉ）ヒドロキシ基、Ｃ１−Ｃ４アルコキシ基、ヒドロキシＣ１−Ｃ４アルコキシ基、スルホ基及びカルボキシ基からなる群から選ばれる置換基を有するＣ１−Ｃ４アルコキシ基若しくは無置換のＣ１−Ｃ４アルコキシ基；または（ｉｖ）ヒドロキシ基、Ｃ１−Ｃ４アルコキシ基、ヒドロキシＣ１−Ｃ４アルコキシ基、スルホ基及びカルボキシ基からなる群から選ばれる置換基を有するＣ１−Ｃ４アルキル基若しくは無置換のＣ１−Ｃ４アルキル基を表すか、または、（ｂ）Ｘが酸素原子または硫黄原子の場合、水素原子またはＣ１−Ｃ４アルキル基を表し、ベンゼン環に付したａ、ｂ及びｃの符号は、ベンゼン環上の置換位置を示し、
かつ、ナフタレン環に結合しているアゾ基の置換位置は、ａまたはｂのいずれかであり、
Ｒ3の置換位置は、ｂまたはｃのいずれかである、
但し、該アゾ基とＲ3の両者がｂの位置に置換する場合は除く。
（２５）  Ｒ1及びＲ２はそれぞれ独立に水素原子またはＣ１−Ｃ４アルコキシ基、Ｒ３は水素原子またはＣ１−Ｃ４アルキル基、Ｒ4は水素原子、及び、Ｘ−ＡはＮＨ−Ｃ２Ｈ４−Ｏ−Ｃ２Ｈ４−ＯＨである上記（２４）に記載のアゾ化合物、若しくはその互変異性体、またはそれらの塩。
【発明の効果】
【００１３】
本発明の式（１）で示されるアゾ化合物若しくはその互変異性体、又はそれらの塩（以下これらをまとめて単に式（１）群化合物という）は製造が極めて容易であり、これを顔料分散剤として使用することにより、Ｃ．Ｉ．ピグメントレッド１６６等の顔料を含む顔料組成物を、凝集、沈降、経時的な粘度の増加を引き起こすことなく微粒子化・高濃度化することが可能となり、カラーフィルター用レジストやインクジェット用インクの着色剤として、安定な分散体を得ることができる。
【発明を実施するための形態】
【００１４】
以下に本発明を詳細に説明する。
本発明のアゾ化合物若しくはその相互異性体、またはそれらの塩（式（１）群化合物）はそのままで顔料分散剤として用いられる。従って、該顔料分散剤（以下、便宜上、単に「本発明の顔料分散剤」と簡略して記載する。）は下記式（１）で表される構造を有する。
【００１５】
式（１）
2013099217.tif 000007
式中、Ｒ1〜Ｒ4、Ｘ及びＡは、前記と同じ意味を表す。
【００１６】
本発明の顔料分散剤を、顔料、特にレッド系顔料と共に用いることにより、カラーフィルター用レジストやインクジェット用インクの着色剤として好適に用いることができる顔料組成物を得ることが出来る。
上記式（１）で表されるアゾ化合物は互変異性体を有する。該互変異性体としては下記式（３）等が挙げられ、これらの互変異性体も本発明の顔料分散剤に含まれる。なお、下記式（３）において、Ｒ1〜Ｒ4、Ｘ及びＡは、上記式（１）と同じ意味を有する。
【００１７】
式（３）
2013099217.tif 000008
【００１８】
式（１）において、ナフタレン環に結合している置換位置が特定されていないアゾ基の置換位置は、Ｒ3が結合しているベンゼン環上のａ又はｂのいずれかであり、ａの位置が好ましい。但し、該アゾ基と、後述するＲ3の両者がｂの位置に置換する場合は除く。
【００１９】
式（１）中、Ｒ1及びＲ2は互いに独立して、水素原子、Ｃ１−Ｃ４アルキル基、Ｃ１−Ｃ４アルコキシ基、カルボキシ基またはハロゲン原子を表す。Ｃ１−Ｃ４アルキル基は、直鎖、分岐鎖のいずれでもよく、直鎖が好ましい。その具体例としては、メチル基、エチル基、ｎ−プロピル基、ｉｓｏ−プロピル基、ｎ−ブチル基、ｓｅｃ−ブチル基及びｔｅｒｔ−ブチル基等が挙げられ、好ましくはメチル基及びエチル基である。Ｃ１−Ｃ４アルコキシ基は、直鎖、分岐鎖のいずれでもよく、直鎖が好ましい。その具体例としては、メトキシ基、エトキシ基、ｎ−プロポキシ基、ｉｓｏ−プロポキシ基、ｎ−ブトキシ基、ｓｅｃ−ブトキシ基及びｔｅｒｔ−ブトキシ基等が挙げられ、好ましくはメトキシ基及びエトキシ基である。ハロゲン原子の具体例としては、フッ素原子、塩素原子、臭素原子及びヨウ素原子が挙げられ、好ましくは塩素原子である。式（１）中のＲ1としては、水素原子、Ｃ１−Ｃ４アルキル基、Ｃ１−Ｃ４アルコキシ基またはハロゲン原子が好ましく、水素原子、メトキシ基または塩素原子がより好ましい。式（１）中のＲ2としては、水素原子、Ｃ１−Ｃ４アルキル基、Ｃ１−Ｃ４アルコキシ基またはハロゲン原子が好ましく、水素原子、メトキシ基または塩素原子がより好ましい。
Ｒ1及びＲ2の置換位置は、特に制限されない。ベンゼン環に結合している−ＮＨ−基の置換位置を１位とした場合、通常２位、４位及び５位から選択される２箇所であり、好ましくは一方が２位で他方が４位または５位であり、より好ましくは、２位及び４位である。
【００２０】
式（１）におけるＲ1及びＲ2の好ましい組み合わせとしては、両者が水素原子である場合、一方が水素原子で他方がメトキシ基の場合、一方が塩素原子で他方がメトキシ基の場合、一方が水素原子で他方が塩素原子の場合、または両者がメトキシ基である場合が挙げられる。また、Ｒ1及びＲ2のより好ましい組み合わせとしては、一方が水素原子であり他方が塩素原子の場合、両者が水素原子の場合、または一方が水素原子で他方がメトキシ基の場合であり、さらに好ましくは両者が水素原子である場合、または一方が水素原子で他方がメトキシ基の場合である。
【００２１】
式（１）中のＲ3は、水素原子、Ｃ１−Ｃ４アルキル基、Ｃ１−Ｃ４アルコキシ基、カルボキシ基またはハロゲン原子を表し、Ｃ１−Ｃ４アルキル基、Ｃ１−Ｃ４アルコキシ基及びハロゲン原子の具体例としては、Ｒ1及びＲ2の個所で例示した基と同じ基が挙げられる。式（１）中のＲ3としては、水素原子またはメチル基または塩素原子が好ましく、より好ましくは水素原子又はメチル基である。また、式（１）において、置換位置が特定されていないＲ3の置換位置は、Ｒ3が結合しているベンゼン環上のｂまたはｃのいずれかの位置であり、ｂの位置が好ましい。ｂの位置には、前記式（１）中のアゾ基とＲ３の両者が置換しうるが、同時置換することは無く、いずれか一方が置換する。例えば該アゾ基がｂの位置に置換しているときは、Ｒ3の置換位置は、ｃである。好ましい両者の置換位置は、該アゾ基がａの位置で、Ｒ3の置換位置がｂまたはｃの位置の場合である。
【００２２】
式（１）中のＲ4は、水素原子、Ｃ１−Ｃ４アルキル基、Ｃ１−Ｃ４アルコキシ基、カルボキシ基またはハロゲン原子を表し、Ｃ１−Ｃ４アルキル基、Ｃ１−Ｃ４アルコキシ基及びハロゲン原子の具体例としては、Ｒ1及びＲ2の個所で例示した基と同じ基が挙げられる。式（１）中のＲ4としては、水素原子または塩素原子が好ましく、特に好ましくは水素原子である。また、式（１）において、置換位置が特定されていないＲ4の置換位置は、ベンゼン環に結合している−ＮＨ−基の置換位置を１位とした場合、２位〜６位のいずれであっても構わないが、２位または３位が好ましい。また、Ｒ4が置換しているのと同じベンゼン環に置換しているスルホ基の置換位置は、−ＮＨ−基の置換位置を１位とした場合、２位〜６位のいずれであっても構わないが、４位が好ましく、Ｒ4とスルホ基の両者が同一の位置に置換することはない。スルホ基とＲ4の置換位置の組み合わせとしては、スルホ基の置換位置が２位の場合、Ｒ4の置換位置は３位、４位または５位；スルホ基の置換位置が３位の場合、Ｒ4の置換位置は２位、４位、５位または６位；スルホ基の置換位置が４位の場合、Ｒ4の置換位置は２位または３位の組合せが好ましい。より好ましい組合せは、スルホ基の置換位置が２位の場合、Ｒ4の置換位置は４位；スルホ基の置換位置が３位の場合、Ｒ4の置換位置は４位；スルホ基の置換位置が４位の場合、Ｒ4の置換位置は２位である組合せである。
【００２３】
式（１）中のＸは、−ＮＲ10−、酸素原子または硫黄原子を表し、−ＮＲ10−または酸素原子が好ましく、−ＮＲ10−がより好ましい。Ｒ10は水素原子またはＣ１−Ｃ４アルキル基を表し、水素原子が好ましい。従って、Ｘとして最も好ましい基は-ＮＨ−である。
【００２４】
Ｘが−ＮＲ10−の場合、式（１）中のＡは、水素原子；フェニル基；ヒドロキシ基、Ｃ１−Ｃ４アルコキシ基、ヒドロキシＣ１−Ｃ４アルコキシ基、スルホ基及びカルボキシ基からなる群から選ばれる置換基を有するフェニル基；Ｃ１−Ｃ４アルコキシ基；ヒドロキシ基、Ｃ１−Ｃ４アルコキシ基、ヒドロキシＣ１−Ｃ４アルコキシ基、スルホ基及びカルボキシ基からなる群から選ばれる置換基を有するＣ１−Ｃ４アルコキシ基；Ｃ１−Ｃ４アルキル基；またはヒドロキシ基、Ｃ１−Ｃ４アルコキシ基、ヒドロキシＣ１−Ｃ４アルコキシ基、スルホ基及びカルボキシ基からなる群から選ばれる置換基を有するＣ１−Ｃ４アルキル基を表し、Ｘが酸素原子または硫黄原子の場合、式（１）中のＡは水素原子またはＣ１−Ｃ４アルキル基を表す。
式（１）のＡが表すＣ１−Ｃ４アルコキシ基及びＣ１−Ｃ４アルキル基の具体例としては、Ｒ1及びＲ2の個所で例示した基と同じ基が挙げられる。
【００２５】
式（１）のＡにおける、前記置換基を有するＣ１−Ｃ４アルコキシ基及び前記置換基を有するＣ１−Ｃ４アルキル基とは、上記ＡにおけるＣ１−Ｃ４アルコキシ基及びＣ１−Ｃ４アルキル基における任意の水素原子が、上記のそれぞれの置換基で置換されたものであり、置換基の数は特に制限されない。置換基の数は通常１乃至３、好ましくは１又は２、より好ましくは１である。置換基の位置は特に限定されない。好ましい置換基の位置は、ＡがＣ１−Ｃ４アルコキシ基の場合は、該アルコキシ基の酸素原子に結合する炭素原子を除く、任意のアルキル部分である。より好ましくは、酸素原子から最も離れた炭素原子である。該当する炭素原子に結合する水素原子が上記の置換基で置換される。また、Ａが置換基を有するＣ１−Ｃ４アルキル基の場合の置換基の位置は、好ましくは、Ｘに結合する炭素原子を除く、任意のアルキル部分であり、より好ましくは、Ｘから最も離れた炭素原子である。該当する炭素原子に結合する水素原子が上記の置換基で置換される。
式（１）のＡにおける、前記置換基を有するフェニル基とは、上記Ａにおけるフェニル基の任意の水素原子が、上記の置換基で置換されたものを意味する。該フェニル基上の置換基の数は特に制限は無い。通常置換基の数は１乃至４、好ましくは１又は３、より好ましくは１である。置換基の置換位置は、特に制限されない。Ｘと結合している該フェニル基の炭素原子を１位とした場合、通常該フェニル基の２乃至５位から選ばれる１乃至４箇所の水素原子が置換されてもよい。好ましい置換基の位置は、４位である。したがって、好ましい前記置換基を有するフェニル基は、４位の水素原子が上記置換基で置換されたフェニル基である。
【００２６】
式（１）のＡが表す無置換のＣ１−Ｃ４アルコキシ基の具体例としては、Ｒ1及びＲ2の個所で、Ｃ１−Ｃ４アルコキシ基の具体例として例示した基と同じ基が挙げられる。また前記置換基を有するＣ１−Ｃ４アルコキシ基の具体例としては、２−ヒドロキシエトキシ基、２−ヒドロキシプロポキシ基、３−ヒドロキシプロポキシ基等のヒドロキシＣ１−Ｃ４アルコキシ基；メトキシエトキシ基、エトキシエトキシ基、ｎ−プロポキシエトキシ基、イソプロポキシエトキシ基、ｎ−ブトキシエトキシ基、メトキシプロポキシ基、エトキシプロポキシ基、ｎ−プロポキシプロポキシ基、イソプロポキシブトキシ基、ｎ−プロポキシブトキシ基等のＣ１−Ｃ４アルコキシＣ１−Ｃ４アルコキシ基；２−ヒドロキシエトキシエトキシ基等のヒドロキシＣ１−Ｃ４アルコキシＣ１−Ｃ４アルコキシ基；３−スルホプロポキシ基、４−スルホブトキシ基等のスルホＣ１−Ｃ４アルコキシ基；カルボキシメトキシ基、２−カルボキシエトキシ基、３−カルボキシプロポキシ基等のカルボキシＣ１−Ｃ４アルコキシ基等が挙げられる。
【００２７】
式（１）のＡにおける、無置換のＣ１−Ｃ４アルキル基の具体例としては、Ｒ1及びＲ2の個所で、Ｃ１−Ｃ４アルキル基の具体例として例示した基と同じ基が挙げられる。また前記置換基を有するＣ１−Ｃ４アルキル基の具体例としては、スルホエチル基、スルホメチル基、スルホプロピル基、スルホイソプロピル基、スルホ−ｎ−ブチル基、スルホ−ｓｅｃ−ブチル基、スルホ−ｔｅｒｔ−ブチル基等の直鎖又は分岐鎖のスルホＣ１−Ｃ４アルキル基；２−ヒドロキシエチル基、３−ヒドロキシプロピル基等のヒドロキシＣ１−Ｃ４アルキル基；２−ヒドロキシエトキシエチル基等のヒドロキシＣ１−Ｃ４アルコキシＣ１−Ｃ４アルキル基；カルボキシメチル基、２−カルボキシエチル基、３−カルボキシプロピル基等のカルボキシＣ１−Ｃ４アルキル基等が挙げられる。
【００２８】
式（１）におけるＡとしては、好ましくは、水素原子、スルホエチル基、カルボキシエチル基、スルホメチル基、２−ヒドロキシエチル基、２−ヒドロキシエトキシエチル基、スルホプロピル基、カルボキシエチル基、４−スルホフェニル基、２−スルホフェニル基、２，４−ジスルホフェニル基、２，５−ジスルホフェニル基、２−カルボキシフェニル基、４−カルボキシフェニル基、３，５−ジカルボキシフェニル基等であり、より好ましくは、水素原子、スルホエチル基、２−ヒドロキシエトキシエチル基、カルボキシエチル基、２，４−ジスルホフェニル基、２，５−ジスルホフェニル基、３，５−ジカルボキシフェニル基であり、さらに好ましくは、２−ヒドロキシエトキシエチル基、４−スルホフェニル基、４−カルボキシフェニル基であり、特に好ましくは、２−ヒドロキシエトキシエチル基である。
【００２９】
式（１）におけるＸとＡの好ましい組み合わせとしては、下記（ｉ）〜（ｉｉｉ）の組み合わせが挙げられる。
（ｉ）Ｘが−ＮＲ10−であって、ＡがヒドロキシＣ１−Ｃ４アルコキシ基、スルホ基、カルボキシ基及びＣ１−Ｃ４アルコキシ基からなる群から選ばれる置換基を有するＣ１−Ｃ４アルキル基である組み合わせ、より好ましくは、Ｘが−ＮＨ−であって、Ａがヒドロキシエトキシ基、スルホ基、カルボキシ基、メトキシ基及びエトキシ基からなる群から選ばれる置換基を有するエチル基である組み合わせ、更に好ましくは、−Ｘ−Ａが、−ＮＨ−Ｃ２Ｈ４ＯＣ２Ｈ４ＯＨである組み合わせ。
（ｉｉ）Ｘが−ＮＲ10−であって、Ａがスルホ基及びカルボキシ基からなる群から選ばれる置換基を有するフェニル基である組み合わせ、より好ましくは、Ｘが−ＮＨ−であって、Ａがスルホ基及びカルボキシ基からなる群から選ばれる置換基を有するフェニル基である組み合わせ。
（ｉｉｉ）Ｘが酸素原子であって、Ａが水素原子またはＣ１−Ｃ４アルキル基である組み合わせ、より好ましくは、Ｘが酸素原子であって、Ａが水素原子またはメチル基である組み合わせ。
式（１）において最も好ましい−Ｘ−Ａは、−ＮＨ−Ｃ２Ｈ４ＯＣ２Ｈ４ＯＨである。
【００３０】
上記式（１）で表されるアゾ化合物の好ましいものが、上記式（２）で表されるアゾ化合物である。式（２）で表されるアゾ化合物は、式（１）において、ナフタレン環に結合している置換位置が特定されていないアゾ基の置換位置を、式（１）中にａで示した炭素原子に特定したものである。式（２）で表されるアゾ化合物は、式（１）で述べたと同様に、その互変異性体であっても、また、塩であってもよい（以下それらを含めて式（２）群化合物という）。式（２）中、Ｒ1〜Ｒ4、Ｘ及びＡは、式（１）と同じ意味を有し、その好ましいもの及び具体例等についても式（１）と同じである。
尚、式（１）または式（２）で表される本発明の顔料分散剤としては、本明細書において好ましいとされているＲ1〜Ｒ4、Ｘ及びＡを組み合わせた顔料分散剤が特に好ましい。
【００３１】
また、本発明においては、前記式（Ａ）で表されるアゾ化合物若しくはその互変異性体、またはそれらの塩（以下これらをまとめて単に式（Ａ）群化合物とも云う）も顔料分散剤として好ましい。
式（Ａ）でより好ましい化合物は、Ｂが−ＮＨ−Ｃ２Ｈ４ＯＣ２Ｈ４ＯＨである化合物である。式（Ａ）で、Ｂが−ＮＨ−Ｃ２Ｈ４ＯＣ２Ｈ４ＯＨの場合、ベンゼン環ｂ１〜ｂ３は、それぞれ独立に、更に、Ｃ１−Ｃ４アルキル基、Ｃ１−Ｃ４アルコキシ基、及びハロゲン原子からなる群から選ばれる１または２個の置換基を有してもよい。これらの化合物の中で、（ｉ）より好ましい化合物は、ベンゼン環ｂ１は、更なる置換基を有さず、ベンゼン環ｂ２が、更なる置換基を有しないか、または、更なる置換基として、Ｃ１−Ｃ４アルキル基を１個有し、ベンゼン環ｂ３が更なる置換基を有しないか、または、更なる置換基として、Ｃ１−Ｃ４アルコキシ基、及びハロゲン原子からなる群から選ばれる基を１または２個有する化合物であり、（ｉｉ）更に好ましい化合物は、上記（ｉ）のより好ましい化合物において、ベンゼン環ｂ３が更なる置換基を有しないか、または、置換基として、Ｃ１−Ｃ４アルコキシ基を１個有する化合物である。
上記（ｉ）のより好ましい化合物は、式（１）において、−Ｘ−Ａが、−ＮＨ−Ｃ２Ｈ４ＯＣ２Ｈ４ＯＨであり、Ｒ１及びＲ２がそれぞれ独立に、水素原子、Ｃ１−Ｃ４アルコキシ基、及びハロゲン原子からなる群から選ばれる基であり、Ｒ３が水素原子またはＣ１−Ｃ４アルキル基であり、そして、Ｒ４が水素原子である化合物に相当する。また、上記（ｉｉ）の更に好ましい化合物は、式（１）において、−Ｘ−Ａが、−ＮＨ−Ｃ２Ｈ４ＯＣ２Ｈ４ＯＨであり、Ｒ１及びＲ２の両者が水素原子、または、Ｒ１及びＲ２の何れか一方が水素原子であり、他方がＣ１−Ｃ４アルコキシ基であり、Ｒ３が水素原子またはＣ１−Ｃ４アルキル基であり、そして、Ｒ４が水素原子である化合物に相当する。
従って、本発明の顔料分散剤の好ましい一つの態様は、本発明の顔料分散剤が上記式（Ａ）群化合物である場合であり、より好ましい一つの態様は、本発明の顔料分散剤が、上記式（Ａ）のより好ましい化合物、その互変異性体、またはそれらの塩である場合であり、更に好ましい態様は、本発明の顔料分散剤が、上記式（Ａ）において、上記（ｉ）の化合物または上記（ｉｉ）の化合物、その互変異性体、またはそれらの塩である場合である。
具体的に好ましい化合物としては、表２における化合物Ｎｏ．２及び４，表７における化合物Ｎｏ．２９及び３０等を挙げることが出来る。最も好ましい化合物としては、化合物Ｎｏ．４である。
【００３２】
前記式（１）で表されるアゾ化合物の塩は、無機又は有機の陽イオンの塩である。そのうち無機塩の具体例としては、アルカリ金属塩、アルカリ土類金属塩およびアンモニウム塩が挙げられる。好ましい無機塩は、アルカリ金属塩およびアンモニウム塩であり、より好ましい無機塩は、リチウム、ナトリウム、カリウムの塩およびアンモニウム塩である。又、有機の陽イオンの塩としては、例えば下記式（４）で表される４級アンモニウムイオンが挙げられる。但し、これらに限定されるものではない。また遊離酸、その互変異性体、およびそれら各種の塩の混合物であってもよい。例えばナトリウム塩とアンモニウム塩の混合物、遊離酸とナトリウム塩の混合物、リチウム塩、ナトリウム塩およびアンモニウム塩の混合物など、いずれの組み合わせを用いても良い。塩の種類によって溶解性などの物性値が異なる場合も有り、必要に応じて適宜塩の種類を選択することが出来る。また、複数の塩などを含む場合には必要に応じてその比率を変化させることも出来る。そのようにして、目的に適う物性を有する混合物を得てもよい。
【００３３】
式（４）
2013099217.tif 000009
【００３４】
式（４）において、Ｚ1〜Ｚ4は、それぞれ独立に水素原子、アルキル基、ヒドロキシアルキル基およびヒドロキシアルコキシアルキル基よりなる群から選択される基を表す。
Ｚ1〜Ｚ4が表すアルキル基の具体例としては、メチル基、エチル基、ｎ−プロピル基、イソプロピル基、ｎ−ブチル基、イソブチル基、ｓｅｃ−ブチル基、ｔｅｒｔ−ブチル基などのＣ１〜Ｃ４アルキル基が挙げられる。ヒドロキシアルキル基の具体例としてはヒドロキシメチル基、ヒドロキシエチル基、３−ヒドロキシプロピル基、２−ヒドロキシプロピル基、４−ヒドロキシブチル基、３−ヒドロキシブチル基、２−ヒドロキシブチル基等のヒドロキシＣ１−Ｃ４アルキル基が挙げられる。ヒドロキシアルコキシアルキル基の具体例としては、ヒドロキシエトキシメチル基、２−ヒドロキシエトキシエチル基、３−ヒドロキシエトキシプロピル基、２−ヒドロキシエトキシプロピル基、４−ヒドロキシエトキシブチル基、３−ヒドロキシエトキシブチル基、２−ヒドロキシエトキシブチル基等ヒドロキシＣ１−Ｃ４アルコキシＣ１−Ｃ４アルキル基が挙げられ、ヒドロキシエトキシＣ１−Ｃ４アルキル基が好ましい。
【００３５】
Ｚ1〜Ｚ4の特に好ましいものとしては、水素原子；メチル基；ヒドロキシメチル基、ヒドロキシエチル基、３−ヒドロキシプロピル基、２−ヒドロキシプロピル基、４−ヒドロキシブチル基、３−ヒドロキシブチル基、２−ヒドロキシブチル基等のヒドロキシＣ１−Ｃ４アルキル基；及び、ヒドロキシエトキシメチル基、２−ヒドロキシエトキシエチル基、３−ヒドロキシエトキシプロピル基、２−ヒドロキシエトキシプロピル基、４−ヒドロキシエトキシブチル基、３−ヒドロキシエトキシブチル基、２−ヒドロキシエトキシブチル基等のヒドロキシエトキシＣ１−Ｃ４アルキル基が挙げられる。
式（４）として好ましい化合物のＺ1〜Ｚ4の組み合わせの具体例を下記表１に示す。
【００３６】
【表１】
2013099217.tif 000010
【００３７】
本発明の顔料分散剤として使用される式（１）群化合物は、例えば次のようにして製造することができる。また、本発明の好ましい顔料分散剤として使用される式（２）群化合物及び式（Ａ）群化合物は、式（１）群化合物に準じて同様に合成することが出来る。
すなわち、常法により合成した下記式（５）で表される化合物をジアゾ化した後に、下記式（６）で示されるカップラーと０〜４０℃、好ましくは５〜１０℃、ｐＨ３〜１１、好ましくはｐＨ４〜１０でカップリング反応させることにより、所望の化合物を得ることが出来る。なお、各工程における化合物の酸性官能基は便宜上、遊離酸の形で表すものとする。
【００３８】
式（５）
2013099217.tif 000011
【００３９】
式（６）
2013099217.tif 000012
【００４０】
式（５）及び式（６）中、Ｒ1〜Ｒ4、Ｘ及びＡは式（１）と同じ意味を表す。
【００４１】
次に、本発明の式（１）で表される顔料分散剤の具体例を表２〜表５に示す。本発明の顔料分散剤としては、下記表２において、化合物番号２、４及び５の化合物が好ましく、また、化合物番号２８又は２９の化合物も好ましい。化合物番号２及び４の化合物がより好ましく、化合物番号４の化合物が最も好ましい。
【００４２】
【表２】
2013099217.tif 000013
【００４３】
【表３】
2013099217.tif 000014
【００４４】
【表４】
2013099217.tif 000015
【００４５】
【表５】
2013099217.tif 000016
【００４６】
【表６】
2013099217.tif 000017
【００４７】
【表７】
2013099217.tif 000018
【００４８】
【表８】
2013099217.tif 000019
【００４９】
【表９】
2013099217.tif 000020
【００５０】
【表１０】
2013099217.tif 000021
【００５１】
本発明の顔料組成物は、少なくとも本発明の顔料分散剤及び有機顔料を含有する。該組成物における有機顔料１００質量部に対する本発明の顔料分散剤の含量は０．１〜５０質量部である。
本発明の顔料組成物の好ましい態様においては、本発明の顔料分散剤、有機顔料及び樹脂分散剤を含有する。
本発明の顔料組成物が含有する有機顔料としては、カラーインデックスに記載されたものなど従来公知のものであれば特に限定されない。本発明の式（１）で表される顔料分散剤自体がレッド系の色相を有するため、通常、有機顔料本来の色相を損なわない意味ではレッド系の有機顔料が好ましい。例えば、カラーインデックスでピグメントレッドに分類される有機顔料がより好ましい。具体的にはＣ．Ｉ．ピグメントレッド１６６及び／またはＣ．Ｉ．ピグメントレッド２４２が好ましく、Ｃ．Ｉ．ピグメントレッド１６６が特に好ましい。
【００５２】
本発明の顔料組成物が含有する樹脂分散剤（高分子分散剤とも云われる）としては、公知の樹脂分散剤であれば特に限定されない。通常重量平均分子量は１０００〜２０００００程度のものが使用される。好ましくは３０００〜１０００００程度である。本発明の顔料分散剤のスルホン酸誘導体部位との親和性を考慮した場合、カチオン系の樹脂分散剤（カチオン樹脂分散剤）が好ましい。カチオン系の樹脂分散剤としては、例えば、ビッグケミージャパン株式会社のＢＹＫ１１２、１１６、１４０、１４２、１６１、１６２、１６４、１６６、１８２、２０００、２００１、２０５０、２０７０、２１５０、エフカ社（現ＢＡＳＦ社）のＥＦＫＡ４０１０、４０１５、４０２０、４０５０、４０５５、４０６０、４３００、４３３０、４４００、４４０６、日本ルーブリゾール株式会社のソルスパース２４０００、３２５００、味の素ファインテクノ社のアジスパーＰＢ７１１、８２１、８２２、８８１などが挙げられる。樹脂分散剤の添加量は、顔料１００質量部に対して通常５〜１００質量部、好ましくは１０〜５０質量部である。
樹脂分散剤の添加量が５質量部よりも少ない場合は、良好な分散安定性を得ることができない。
【００５３】
本発明の顔料組成物には、必要により有機溶剤を加えることができる。用い得る有機溶剤は特に限定されない。例えば、プロピレングリコールモノメチルエーテルアセテート、プロピレングリコールモノメチルエーテル、プロピレングリコールモノエチルエーテル、エチルセロソルブアセテート、ブチルセロソルブアセテート、エチルセロソルブ、シクロヘキサノン、シクロペンタノン、エチレングリコールジエチルエーテル、ジエチレングリコールジメチルエーテル、酢酸エチル、酢酸ブチル、メタノール、エタノール、イソプロピルアルコールなどが挙げられる。これらは単独で用いても２種以上を混合して用いてもよい。有機溶剤は必要に応じて用いられ、顔料組成物中におけるその含量は、顔料組成物の総量に対して、９５質量％以下、好ましくは９０質量％以下である。通常、顔料組成物の総量に対して４０〜９５質量％程度が好ましく、より好ましくは５０〜９０質量％である。
【００５４】
本発明の顔料組成物には、必要により樹脂ワニスを加えることができる。用い得る樹脂ワニスは特に限定されない。通常カラーフィルター用レジストやインクジェット用インク等を着色するために用いられる着色用組成物に用いられる樹脂ワニスであれば特に、支障なく使用することが出来る。例えば、スチレン系（共）重合体、（メタ）アクリル酸エステル系（共）重合体、スチレン−マレイン酸エステル系共重合体、セルロースアセテート系樹脂、ポリエステル系樹脂、ポリウレタン系樹脂、ポリアミド系樹脂、ポリイミド系樹脂などの樹脂を含む樹脂ワニスが挙げられる。これらは単独で用いても２種類以上を組み合わせて用いてもよい。樹脂ワニスは顔料組成物中に５０質量％以下を占める量が用いられる。
本発明の顔料組成物に必要により加えることのできるその他の添加剤としては、例えば、レジスト特性付与樹脂、チクソ付与剤、重合性を持つ樹脂及び重合開始剤や硬化剤、硬化促進剤、重合禁止剤、有機又は無機フィラー、カップリング剤等が挙げられる。その他の添加剤は、顔料組成物の具体的な目的用途によって選択すればよく、上記に限定されない。また、その添加量も、具体的な目的用途に合わせて選択すれば良い。例えば、レジスト特性付与樹脂として、（メタ）アクリル酸共重合体樹脂等の酸性樹脂が好ましい。該（メタ）アクリル酸共重合体樹脂としては、重量平均分子量５０００〜１０００００程度、好ましくは１００００〜５００００程度で、酸価が７０〜３００程度の（メタ）アクリル酸共重合体樹脂が好ましい。（メタ）アクリル酸と共重合する単量体としては、特に限定されないが、通常（メタ）アクリルレートを挙げることができる。（メタ）アクリル酸共重合体樹脂は酸価が５０〜４００程度が好ましい。
【００５５】
本発明の顔料組成物は、例えば次のような方法で調製することができる。
すなわち、有機顔料および本発明の顔料分散剤の配合の方法としては、従来公知の種々の方法、例えば、それぞれの乾燥粉末やプレスケーキを単に混合する方法やニーダー、ビーズミル、ディゾルバー、アトライター等の各種分散機により機械的に混合する方法、水又は有機溶剤中に有機顔料を懸濁させ、その中に本発明の顔料分散剤を添加混合して、本発明の顔料分散剤を、有機顔料の表面に均一に沈着させる方法などが挙げられる。次に、得られた有機顔料および本発明の顔料分散剤の混合物に、樹脂分散剤と、必要に応じて各種有機溶剤、樹脂ワニス、各種添加剤等を配合して、サンドミル、アニュラー型ビーズミル、アトライター等で分散することにより、所望の顔料組成物を製造することができる。或いは簡便的には、有機顔料、本発明の顔料分散剤及び樹脂分散剤と必要に応じてその他の成分を、一括で混合及び分散しても構わない。
なお、本発明の顔料分散剤の添加量は、有機顔料１００質量部に対して通常０．１〜５０質量部であり、好ましくは０．５〜３０質量部、より好ましくは１〜２０質量部である。顔料分散剤の配合割合が少なすぎると、目的とする分散安定性および有機顔料の微粒子化が達成されず、また配合割合を増やしすぎても分散安定性の低下が認められるため、配合量の最適化が必要である。
また、本発明の顔料組成物における溶媒を除く固形分の総量に対する、顔料含有量は、通常１〜９５質量％程度であり、好ましくは、１０〜９０質量％程度であり、より好ましくは３０〜８５質量％程度であり、最も好ましくは４０〜８５質量％程度である。
【００５６】
次に、本発明の顔料組成物における好ましい態様を下記する。以下において特に断りの無い限り、部は質量部、％は質量％を表す。
（Ｉ）有機顔料と本発明の顔料分散剤を含み、かつ、有機顔料１００部に対して、本発明の顔料分散剤を０．１〜５０部の割合で含有する顔料組成物。
（ＩＩ）本発明の顔料分散剤を１〜２０部の割合で含有する上記（Ｉ）に記載の顔料組成物。
（ＩＩＩ）有機顔料、本発明の顔料分散剤及び樹脂分散剤を含み、かつ、有機顔料１００部に対して、樹脂分散剤を５〜１００部の割合で含有する上記（Ｉ）または（ＩＩ）に記載の顔料組成物。
（ＩＶ）樹脂分散剤がカチオン樹脂分散剤である上記（ＩＩＩ）に記載の顔料組成物。
（Ｖ）樹脂分散剤を１０〜５０部の割合で含有する上記（ＩＩＩ）または（ＩＶ）に記載の顔料組成物。
（ＶＩ）更に、有機溶媒を含み、顔料組成物の総量に対して、有機溶媒を９０％以下の含量で含む上記（Ｉ）〜（Ｖ）の何れか一項に記載の顔料組成物。
（ＶＩＩ）本発明の顔料分散剤が、下記
（ａ）式（２）群化合物、
（ｂ）式（Ａ）群化合物、または、
（ｃ）式（２）において、Ｒ1及びＲ２はそれぞれ独立に水素原子またはＣ１−Ｃ４アルコキシ基、Ｒ３は水素原子またはＣ１−Ｃ４アルキル基、及びＲ4は水素原子、Ｘ−ＡはＮＨ−Ｃ２Ｈ４−Ｏ−Ｃ２Ｈ４−ＯＨである式（２）群化合物、
である上記（Ｉ）〜（ＶＩ）の何れか一項に記載の顔料組成物。  
（ＶＩＩＩ）顔料がカラーインデックスで、ピグメントレッドに分類される顔料である上記（Ｉ）〜（ＶＩＩ）の何れか一項に記載の顔料組成物。  
（ＩＸ）ピグメントレッドが、Ｃ．Ｉ．ピグメントレッド１６６または／及びＣ．Ｉ．ピグメントレッド２５４である上記（ＶＩＩＩ）に記載の顔料組成物。
（Ｘ）顔料組成物の用途がカラーフィルター用レジスト着色剤、インクジェット記録用インクまたはインク用着色剤である上記（Ｉ）〜（ＩＸ）の何れか一項に記載の顔料組成物。
（ＸＩ）更に、レジスト特性付与樹脂を含む上記（Ｉ）〜（ＩＸ）の何れか一項に記載の顔料組成物。  
（ＸＩＩ）レジスト特性付与樹脂が、重量平均分子量が５０００〜１０００００であり、酸価７０〜３００である（メタ）アクリル樹脂である上記（ＸＩ）に記載の顔料組成物。  
（ＸＩＩＩ）レジスト特性付与樹脂の含量が、顔料１００部に対して、１〜１００部である上記（ＸＩ）または（ＸＩＩ）に記載の顔料組成物。  
（ＸＩＶ）顔料組成物の用途がカラーフィルター用レジストの着色用である上記（ＸＩ）〜（ＸＩＩＩ）の何れか一項に記載の顔料組成物。
【００５７】
本発明の顔料組成物の用途は特に限定されず、例えばグラビア印刷インクなどの各種印刷インク、塗料、電子写真用乾式トナー又は湿式トナー、インクジェット記録用インク、カラーフィルター用レジスト着色剤などの種々の用途が挙げられる。特に、本発明の顔料組成物は、顔料の微粒子化および高い安定性が要求されるカラーフィルター用レジスト着色剤、インクジェット記録用インクまたはインク用着色剤として有用である。  
【実施例】
【００５８】
以下に本発明を実施例により具体的に説明する。尚、本文中「部」及び「％」とあるのは、特別の記載のない限り質量基準である。【００５９】
実施例１（表２の化合物番号２で示される化合物の合成）
４−アミノベンゼンスルホン酸５２．０部を水２００部に加え２５％水酸化ナトリウム水溶液でｐＨ５〜６にすることにより「水溶液１」を得た。
攪拌下、氷水１２００部に塩化シアヌル５５．２部を加えて懸濁した。温度０〜５℃で、得られた懸濁液に、先に得られた「水溶液１」を全量添加した。この間、該懸濁液に炭酸ナトリウムを加えてｐＨ値を２．５〜３．５に保持し、同温度で１時間攪拌して「反応液１」を得た。
２−(２−アミノエトキシ)エタノール３１．６部を水１００部に加え３５％塩酸水溶液でｐＨ７〜８にすることにより「水溶液２」を得た。
上記「反応液１」に、温度４０〜５０℃で、上記「水溶液２」を全量加えた。この間、該「反応液１」に炭酸ナトリウムを加えてｐＨ値を７．０〜８．０に保持し、同温度で１時間攪拌して「反応液２」を得た。
１，４−ジアミノベンゼン１８．８部を水２００部に加え３５％塩酸水溶液でｐＨ１〜２にすることにより「水溶液３」を得た。
上記「反応液２」に、温度７０〜８０℃で、上記「反応液３」を全量加えた。その間及び反応中、同温度を保持し、また、炭酸ナトリウムを加えてｐＨ値を８．０〜９．０に保持した。１時間攪拌後、下記式（７）の化合物を含む「水溶液４」を２３００部得た。【００６０】
式（７）
2013099217.tif 000022
【００６１】
氷１５０部に３５％塩酸３．２部、次いで上記「水溶液４」４３０部と、４０％亜硝酸ナトリウム水溶液１０．０部を添加し、「水溶液５」を得た。
撹拌下、氷１５０部に３５％塩酸１９．０部、次いで上記「水溶液５」を全量添加し、１時間反応することにより、「ジアゾ反応液」を得た。
水５５部に３−ヒドロキシ−２−ナフトアニリド１３．２部とピリジン１００部を加え、溶解液を得た。この溶解液に、上記で得られた「ジアゾ反応液」全量を、温度０〜１０℃で、３０分間懸けて、滴下した。この間、該溶解液に炭酸ナトリウムを加えてｐＨ値を７．０〜８．０に保持した。
滴下終了後、同温度で２時間撹拌し、塩化ナトリウムを添加して塩析した。析出した固体を濾取することによりウェットケーキ８６部を得た。得られたウェットケーキを水２００部に分散し、３０分間撹拌後、イソプロパノール２００部を添加した。次いで、析出した固体を濾取することによりウェットケーキ６８部を得た。得られたウェットケーキを再度、水２００部に溶解し、イソプロパノール２５０部を添加した。次いで、析出した固体を濾取し、乾燥することにより、本発明の下記式（８）で表される化合物（表２におけるＮｏ．２の化合物）２２．７部をナトリウム塩として得た。【００６２】
式（８）
2013099217.tif 000023
【００６３】
実施例２（表２の化合物番号４で示される化合物の合成）
実施例１において、３−ヒドロキシ−２−ナフトアニリド１３．２部の代わりに３−ヒドロキシ−２’−メトキシ−２−ナフトアニリド１４．７部を使用した以外は実施例１と同様にして、本発明の下記式（９）で表される化合物（表２におけるＮｏ．４の化合物）２６．５部をナトリウム塩として得た。【００６４】
式（９）
2013099217.tif 000024
【００６５】
合成例１（アクリル樹脂Ａの調製）
５００ｍｌの四つ口フラスコにメチルエチルケトン１６０ｇ、メタクリル酸１０ｇ、ベンジルメタクリレート３３ｇ、α，α’−アゾビス（イソブチロニトリル）１ｇを仕込み、攪拌しながら３０分間窒素ガスをフラスコ内に流入した。その後、８０℃まで昇温し、８０〜８５℃でそのまま４時間攪拌した。反応終了後、室温まで冷却し、無色透明で均一な共重合体溶液を得た。これをイソプロピルアルコールと水の１：１混合溶液中で沈殿させ、濾過し、固形分を取り出し、乾燥させ、アクリル樹脂Ａを得た。得られたアクリル樹脂Ａのポリスチレン換算重量平均分子量は１８０００であり、酸価は１５２であった。【００６６】
実施例３（本発明の顔料組成物の調製）
有機顔料としてＣ．Ｉ．ピグメントレッド１６６を５．０部、Ｃ．Ｉ．ピグメントレッド２５４を５．０部、顔料分散剤として、実施例１で得られた化合物を０．５部、レジスト特性付与剤として合成例１で得られたアクリル樹脂Ａを１．８部、樹脂分散剤としてアジスパーＰＢ８８１（味の素ファインテクノ社製）を１．８部、及び、溶剤としてプロピレングリコールモノメチルエーテルアセテート８２部を配合し、プレミキシングの後、直径０．３ｍｍのジルコニアビーズを用いて、ペイントシェーカーで６０分間分散した。得られた分散液を５μｍのフィルタでろ過することにより顔料組成物を調製した。【００６７】
実施例４（本発明の顔料組成物の調製）
実施例１で得られた化合物の代わりに実施例２で得られた化合物を用いた以外は実施例３と同じ方法で、顔料組成物を調製した。【００６８】
比較例１（比較用の顔料組成物の調製）
実施例１で得られた化合物を用いないこと以外は、実施例３と同じ方法で顔料組成物を調製した。【００６９】
粘度測定
上記実施例３、４及び比較例１の顔料組成物について、Ｂ型粘度計を用い、室温（２５℃）１０ｒｐｍの条件で粘度を測定した。尚、保存安定性を確認するために、粘度については初期（調製直後）の他に４０℃で３日放置後についても測定を行った。結果を表Ａに示した。【００７０】
【表Ａ】
2013099217.tif 000025
【００７１】
表３から明らかなように、実施例３及び４の顔料組成物は、本発明の顔料分散剤を添加しない比較例１と比べて初期粘度が低く抑えられており、実際に使用する際の作業性並びにレジストやインクの品質を損なわないものである。更に保存安定性についても、比較例と比べて良好な結果を示した。
具体的には、実施例３は比較例１がゲル化により分散不可であるのに対し、４０℃×３日後の粘度増加率は２／３以下であった。また、実施例４は比較例１がゲル化により分散不可であるのに対し、４０℃×３日後の粘度増加率は１／３以下であった。【００７２】
実施例５（表７の化合物番号２８で示される化合物の合成）
４−アミノベンゼンスルホン酸３９部を水２２０部に加え２５％水酸化ナトリウム水溶液でｐＨ５〜６にすることにより「水溶液１」を得た。
攪拌下、氷水９００部に塩化シアヌル４１．４部を加えて懸濁した。得られた懸濁液に、先に得られた「水溶液１」の全量を、温度０〜５℃で添加した。この間、該懸濁液に炭酸ナトリウムを加えてｐＨ値を２．５〜３．５に保持し、同温度で１時間攪拌して「反応液１」を得た。
２−(２−アミノエトキシ)エタノール２３．７部を水７０部に加え３５％塩酸水溶液でｐＨ７〜８にすることにより「水溶液２」を得た。
上記「反応液１」に、温度４０〜５０℃で、上記「水溶液２」を全量加えた。この間、該「反応液１」に炭酸ナトリウムを加えてｐＨ値を７．０〜８．０に保持し、同温度で１時間攪拌して「反応液２」を得た。
１，３−ジアミノベンゼン２４．３部を水２００部に加え、３５％塩酸水溶液でｐＨ１〜２にすることにより「水溶液３」を得た。
上記「反応液２」に、温度７０〜８０℃で、上記「反応液３」を全量加えた。その間及び反応中、炭酸ナトリウムを加えてｐＨ値を８．０〜９．０に保持し、同温度で、１時間攪拌後、下記式（１０）の化合物を含む「水溶液４」を１６１０部得た。【００７３】
式（１０）
2013099217.tif 000026
【００７４】
氷１５０部に３５％塩酸３．２部、次いで上記「水溶液４」４００部と、４０％亜硝酸ナトリウム水溶液１０．０部を添加し、「水溶液５」を得た。
撹拌下、氷１５０部に３５％塩酸２０．４部、次いで上記「水溶液５」を全量添加し、１時間反応することにより、「ジアゾ反応液」を得た。
水５５部に３−ヒドロキシ−２’−メトキシ−２−ナフトアニリド１４．７部とピリジン１５０部を加え、溶解液を得た。この溶解液に、上記で得られた「ジアゾ反応液」全量を、温度０〜１０℃で、３０分間かけて滴下した。この間、該溶解液に炭酸ナトリウムを加えてｐＨ値を７．０〜８．０に保持した。滴下終了後、同温度で２時間撹拌し、塩化ナトリウムを添加して塩析した。析出した固体を濾取することによりウェットケーキ１０６部を得た。得られたウェットケーキを水２００部に分散し、３０分間撹拌後、イソプロパノール２００部を添加した。その後、析出した固体を濾取することによりウェットケーキ７０部を得た。得られたウェットケーキを再度、水２００部に溶解し、イソプロパノール２５０部を添加した。次いで、析出した固体を濾取し、乾燥することにより、本発明の下記式（１１）で表される化合物（表７におけるＮｏ．２８の化合物）２６．４部をナトリウム塩として得た。【００７５】
式（１１）
2013099217.tif 000027
【００７６】
実施例６（表７の化合物番号２９で示される化合物と化合物番号３０で示される化合物の混合物の合成）
４−アミノベンゼンスルホン酸５２．０部を水２００部に加え２５％水酸化ナトリウム水溶液でｐＨ５〜６にすることにより「水溶液１」を得た。
攪拌下、氷水１２００部に塩化シアヌル５５．２部を加えて懸濁した。得られた懸濁液に、温度０〜５℃で、先に得られた「水溶液１」を全量添加した。この間、該懸濁液に炭酸ナトリウムを加えてｐＨ値を２．５〜３．５に保持し、同温度で１時間攪拌して「反応液１」を得た。
２−(２−アミノエトキシ)エタノール３１．６部を水１００部に加え３５％塩酸水溶液でｐＨ７〜８にすることにより「水溶液２」を得た。
上記「反応液１」に、温度４０〜５０℃で、上記「水溶液２」を全量加えた。この間、該「反応液１」に炭酸ナトリウムを加えてｐＨ値を７．０〜８．０に保持し、同温度で１時間攪拌して「反応液２」を得た。
２，４−ジアミノトルエン３６．６部を水２００部に加え３５％塩酸水溶液でｐＨ１〜２にすることにより「水溶液３」を得た。
上記「反応液２」に、温度７０〜８０℃で、上記「反応液３」を全量加えた。その間、炭酸ナトリウムを加えてｐＨ値を８．０〜９．０に保持し、同温度で、１時間攪拌後、下記式（１２）の化合物を含む「水溶液４」を２３００部得た。【００７７】
式（１２）
2013099217.tif 000028
【００７８】
実施例５において、式（１０）の化合物を含む「水溶液４」４００部の代わりに、上記式（１２）の化合物を含む「水溶液４」４３０部を使用した以外は、実施例５と同様にして、本発明の下記式（１３）で表される化合物（表７におけるＮｏ．２９の化合物と表７におけるＮｏ．３０の化合物の混合物）２７．２部をナトリウム塩として得た。【００７９】
式（１３）
2013099217.tif 000029
【００８０】
実施例７（本発明の顔料組成物の調製）
有機顔料としてＣ．Ｉ．ピグメントレッド１６６  ５．０部、Ｃ．Ｉ．ピグメントレッド２５４  ５．０部、顔料分散剤として実施例６で得られた化合物１．０部、レジスト特性付与剤として合成例１で得られたアクリル樹脂Ａ３．５部、分散剤としてアジスパーＰＢ８８１（味の素ファインテクノ社製）３．５部、溶剤としてプロピレングリコールモノメチルエーテルアセテート８２部を配合し、プレミキシングの後、直径０．３ｍｍのジルコニアビーズを用いて、ペイントシェーカーで６０分間分散した。得られた分散液を５μｍのフィルタでろ過することにより顔料組成物を調製した。
【００８１】
粘度測定
前記実施例３及び４における粘度測定と同様に、初期粘度及び４０℃で、３日保存後の粘度を測定したその結果を下表１１に示す。
【表１１】
2013099217.tif 000030
【００８２】
本発明の顔料分散剤を用いることにより、これまで分散が困難であったＣ．Ｉ．ピグメントレッド１６６等を含む顔料組成物を、凝集、沈降、経時的な粘度の増加をすることなく、微粒子化・高濃度化することが可能であり、該顔料分散剤は、カラーフィルター用レジストやインクジェット用インクの着色剤として、安定な分散体を得るために非常に有用である。
【国際調査報告】
2013099217.tif 000036
2013099217.tif 000037